ВОДНАЯ ДИСПЕРСИЯ ДИОКСИДА КРЕМНИЯ

1. Способ получения дисперсии, включающий
a) смешивание водной дисперсии силанизированных частиц коллоидного диоксида кремния, имеющей массовое соотношение силана и диоксида кремния, варьирующееся от примерно 0,1 до примерно 1,5, с, по меньшей мере, одним органическим соединением, включающим, по меньшей мере, две гидроксильные группы для создания водной дисперсии силанизированных частиц коллоидного диоксида кремния и указанного, по меньшей мере, одного органического соединения, в котором смешивание осуществляют, по существу, в отсутствие какого-либо однофункционального спирта,
b) удаление воды из образовавшейся водной дисперсии до тех пор, пока остаток воды в дисперсии не составит ниже примерно 10 мас.%.
2. Способ по п.1, в котором указанное, по меньшей мере, одно органическое соединение представляет собой полиол.
3. Способ по п.2, в котором полиол имеет молекулярную массу от примерно 62 до примерно 400 г/моль.
4. Способ по любому из пп.1-3, в котором массовое соотношение диоксида кремния и органического соединения варьируется от примерно 1:20 до примерно 4:1.
5. Стабильная дисперсия, получаемая способом по любому из пп.1-4.
6. Дисперсия, включающая силаниэированные частицы коллоидного диоксида кремния от примерно 0,1 до примерно 1,5 и, по меньшей мере, одно органическое соединение, содержащее, по меньшей мере, две гидроксильные группы, каковая дисперсия является, по существу, свободной от какого-либо однофункционального спирта, где содержание воды в дисперсии составляет ниже примерно 10 мас.%.
7. Дисперсия по п.6, в которой содержание воды в дисперсии составляет ниже 5 мас.%.
8. Дисперсия по п.6, в которой указанное, по меньшей мере, одно органическое соединение представляет собой полиол.
9. Дисперсия по п.6, в которой массовое соотношение диоксида кремния и органического соединения варьируется от примерно 1:20 до примерно 4:1.
10. Дисперсия по п.8, в которой указанный, по меньшей мере, один полиол имеет молекулярную массу от примерно 62 до примерно 400 г/моль.
11. Применение дисперсии по любому из пп.5-10 для конденсационной полимеризации.
12. Применение дисперсии по любому из пп.5-10 для композиций лака или покрытия.
13. Способ получения полимерного материала, включающий взаимодействие
a) дисперсии по любому из пп.5-10; и
b) по меньшей мере, одного компонента, выбранного из изоцианата, дикарбоновой кислоты, эпоксида, силоксана или диамина.
14. Способ по п.13, в котором полимерный материал представляет собой полиуретан, полиэфир, эпоксидные смолы, полисилоксан или полиамид.
15. Полимерный материал, получаемый способом по п.13.